(57)【要約】【課題】ベースとなる断熱基材の少なくとも一方の面に高い機械的強度を有する別の層を備えたパネル部材において、高い機械的強度及び不燃性を確保しつつ、断熱性に優れるパネル部材及びその製造方法を提供する。【解決手段】アルカリ金属のケイ酸塩を含有する無機バインダーＢを少なくとも含む組成物を硬化した断熱基材の少なくとも一方の面に強化層が積層され、強化層が、無機バインダーＡと、無数の貫通孔を有する不燃シートとを少なくとも含み、断熱基材と強化層とが、断熱基材に含有される無機バインダーＢによって接着されているパネル部材及びその製造方法である。【選択図】図１
2019148106.tif 000002
【特許請求の範囲】
【請求項１】
アルカリ金属のケイ酸塩を含有する無機バインダーＢを少なくとも含む組成物を硬化した断熱基材の少なくとも一方の面に強化層が積層され、
前記強化層が、無機バインダーＡと、無数の貫通孔を有する不燃シートとを少なくとも含み、
前記断熱基材と前記強化層とが、前記断熱基材に含有される無機バインダーＢによって接着されている、パネル部材。
【請求項２】
前記断熱基材の厚さが、前記強化層の厚さの１０〜２００倍である、請求項１に記載のパネル部材。
【請求項３】
前記断熱基材の密度が、０．０５〜０．２５ｇ／ｃｍ３である、請求項１又は２に記載のパネル部材。
【請求項４】
前記断熱基材が、無機充填材粒子と、発泡性樹脂と、前記無機充填材粒子と前記発泡性樹脂とを結着させる無機バインダーＢとを含む、請求項１〜３のいずれか１項に記載のパネル部材。
【請求項５】
アルカリ金属のケイ酸塩を含有する無機バインダーＢを少なくとも含む組成物からなる断熱基材前駆体を準備する工程と、
無機バインダーＡを含む液状組成物を、無数の貫通孔を有する不燃シートに含浸させ、前記液状組成物を硬化することにより、少なくとも１つの強化層前駆体を作製する工程と、
成形後において断熱基材の少なくとも一方の面に強化層が配置されるように、前記断熱基材前駆体と前記強化層前駆体とを型枠に投入し、前記断熱基材前駆体を硬化する工程と、
を有する、パネル部材の製造方法。
【発明の詳細な説明】
【技術分野】
【０００１】
本発明は、パネル部材及びその製造方法に関する。詳細には、本発明は、建材として使用し得るパネル部材及びその製造方法に関する。
【背景技術】
【０００２】
建物の下地材や内装材等に用いられる建築用パネル部材としては、合板やパーティクルボード、中密度繊維板（ＭＤＦ）などの木質系材料を芯材とし、表面に突き板や樹脂シート等の化粧シートを貼着したパネルが知られている。このような木質系材料を芯材とした建築用パネルは、重量が比較的大きいため、運搬や施工時の取り扱い性が悪いという問題がある。
【０００３】
そのため、このような木質系材料を芯材とするパネル部材に代えて、近年、無機材料を用いたパネル部材が開発されている。特に、石膏ボードは、断熱性及び不燃性に優れ、一定以上の機械的強度を備えるため有用である。近年、石膏ボードの代替として、石膏ボードと同等又はそれ以上の機械的強度を有しながらも、断熱性及び不燃性に優れるパネル部材の開発が行われている。
【０００４】
石膏ボードの機械的強度に匹敵するパネル部材を構成するには、断熱基材の少なくとも一方の面に、高強度を有する別の層（強化層）を積層して補強することにより機械的強度を高めることが考えられる（例えば、特許文献１、２参照）。この場合、断熱基材の機械的強度が十分に大きくない場合でも、強化層を積層することで強度の向上を図ることができる。
【先行技術文献】
【特許文献】
【０００５】
【特許文献１】特開昭６０−１５７８４９号公報
【特許文献２】実開昭６２−５３１３９号公報
【発明の概要】
【発明が解決しようとする課題】
【０００６】
しかしながら、上記のように、断熱基材の少なくとも一方の面に強化層を積層する場合、断熱基材と強化層とが強固に密着していると、熱が伝導しやすくなり断熱性が低下することがある。特に、断熱基材と強化層とを積層する工程において、両層とも液体状態の前駆体を硬化する場合においては両者の界面が混在して一体化するため、熱伝導性が向上し、断熱性が大きく低下することになる。
【０００７】
本発明は、このような従来技術の有する課題に鑑みてなされたものである。そして、本発明の目的は、ベースとなる断熱基材の少なくとも一方の面に高い機械的強度を有する別の層を備えたパネル部材において、高い機械的強度及び不燃性を確保しつつ、断熱性に優れるパネル部材及びその製造方法を提供することにある。
【課題を解決するための手段】
【０００８】
本発明の第１の態様に係るパネル部材は、アルカリ金属のケイ酸塩を含有する無機バインダーＢを少なくとも含む組成物を硬化した断熱基材の少なくとも一方の面に強化層が積層されている。強化層は、無機バインダーＡと、無数の貫通孔を有する不燃シートとを少なくとも含む。そして、断熱基材と強化層とが、断熱基材に含有される無機バインダーＢによって接着されている。
【０００９】
本発明の第２の態様に係るパネル部材の製造方法は、アルカリ金属のケイ酸塩を含有する無機バインダーＢを少なくとも含む組成物からなる断熱基材前駆体を準備する工程を有する。また、無機バインダーＡを含む液状組成物を、無数の貫通孔を有する不燃シートに含浸させ、前記液状組成物を硬化することにより、少なくとも１つの強化層前駆体を作製する工程を有する。さらに、成形後において断熱基材の少なくとも一方の面に強化層が配置されるように、断熱基材前駆体と強化層前駆体とを型枠に投入し、断熱基材前駆体を硬化する工程を有する。
【発明の効果】
【００１０】
本発明によれば、ベースとなる断熱基材の少なくとも一方の面に高い機械的強度を有する別の層を備えたパネル部材において、高い機械的強度及び不燃性を確保しつつ、断熱性に優れるパネル部材を提供することができる。
【図面の簡単な説明】
【００１１】
【図１】本発明の実施形態に係るパネル部材の層構成を模式的に示す図である。
【発明を実施するための形態】
【００１２】
本実施形態のパネル部材は、アルカリ金属のケイ酸塩を含有する無機バインダーＢを少なくとも含む組成物を硬化した断熱基材の少なくとも一方の面に強化層が積層されている。強化層は、無機バインダーＡと、無数の貫通孔を有する不燃シートとを少なくとも含む。そして、断熱基材と強化層とが、断熱基材に含有される無機バインダーＢによって接着されている。
【００１３】
図１は、本実施形態のパネル部材の層構成を模式的に示す図である。図１に示すパネル部材１０は、断熱基材１２の両面に強化層１４が積層されている。本実施形態においては、断熱基材１２と強化層１４とが、断熱基材１２側の材料（無機バインダーＢ）によって接着されている。従って、断熱基材１２と強化層１４との界面においては、強化層１４の表面は平坦となっているのに対し、断熱基材１２の表面は凸凹となっている。これは、後述するように、断熱基材１２と強化層１４とを積層する工程において、固体状である強化層１４の前駆体と、液体状である断熱基材１２の前駆体とを積層して硬化するためである。また、断熱基材１２と強化層１４との界面においては、強化層１４の材料は断熱基材１２中に混在していない。つまり、断熱基材１２と強化層１４との界面において一体化していない。すなわち、断熱基材１２と強化層１４との接着に寄与しているのは、断熱基材１２に含有される無機バインダーＢのみであり、強化層１４の材料は断熱基材１２と強化層１４との接着には寄与していない。
【００１４】
本実施形態のパネル部材は、断熱基材の少なくとも一方の面に強化層が積層されているため、断熱基材のみの場合と比較して機械的強度に優れる。また、断熱基材と強化層とは、断熱基材に含有される材料（無機バインダーＢ）によって接着されているため、断熱基材と強化層とが界面で混在していない。そのため、断熱基材と強化層とは界面において一体化しておらず、熱の伝導は断熱基材と強化層との界面で遮断されやすい。ひいては、本実施形態のパネル部材においては断熱性を確保することができる。
さらに、いずれの層においても、非可燃性材料たる無機物（無機バインダー）の比率が大きいため、不燃性に優れる。
以下に各層について詳述する。
【００１５】
［強化層］
本実施形態のパネル部材において、断熱基材の少なくとも一方面に積層される強化層は、無機バインダーＡと、無数の貫通孔を有する不燃シートとを少なくとも含む。
【００１６】
（無機バインダーＡ）
無機バインダーＡは、不燃シートに含浸し硬化する無機材料であればよく、後述するアルカリ金属のケイ酸塩、リン酸塩、アルコキシシラン等が挙げられ、断熱基材の無機バインダーＢとの密着性からアルカリ金属のケイ酸塩が好ましい。
【００１７】
（不燃シート）
不燃シートは、無数の貫通孔を有し、かつ、不燃性を有するシート状部材である。具体的には、不燃シートは、ガラス繊維布（不織布）、ガラスクロス、金属繊維、無数の貫通孔を有する箔、無数の貫通孔を有するフィルムなどが挙げられる。なお、不燃シートにおける「不燃性」とは、コーンカロリーメーター試験における総発熱量が８ＭＪ／ｍ３以下であることをいう。また、「（不燃シートが）無数の貫通孔を有する」とは、不燃シートの作製時において、無機バインダーＡを含む液状組成物が、不燃シートの一方の面から含浸し他方の面に浸潤可能な程度に貫通孔を有する状態をいう。
【００１８】
不燃シートの厚さは、十分な機械的強度を得る観点から０．１〜２．０ｍｍとすることが好ましく、０．２〜１．０ｍｍとすることがより好ましい。
【００１９】
強化層の密度は、パネル部材の軽量化を図る観点から１．０〜２．０ｇ／ｃｍ３であることが好ましい。
【００２０】
以上のような強化層は、断熱基材の片面でもよいが、より高い機械的強度を得るには両面に設けることが好ましい。
【００２１】
［断熱基材］
本実施形態のパネル部材において、断熱基材は、アルカリ金属のケイ酸塩を含有する無機バインダーＢを少なくとも含む組成物を硬化したものが用いられる。以下、無機バインダーＢを少なくとも含む組成物について詳述する。
【００２２】
（無機バインダーＢ）
無機バインダーＢは、アルカリ金属のケイ酸塩を含有し、必要に応じて、硬化剤など他の成分を含む。なお、既述の無機バインダーＡを、以下に示す無機バインダーＢと同様の構成としてもよい。
【００２３】
〈アルカリ金属のケイ酸塩〉
アルカリ金属のケイ酸塩は、その水溶液が水ガラス（一般式はＭ２Ｏ・ｍＳｉＯ２・ｎＨ２Ｏ（Ｍ：アルカリ金属））として知られている。すなわち、アルカリ金属のケイ酸塩は、アルカリ金属酸化物と酸化ケイ素との複合物であり、乾燥させると硬質のガラス質の固体物を生成する。なお、アルカリ金属としては、ナトリウム、カリウム、リチウムなどが挙げられる。
【００２４】
〈硬化剤〉
本実施形態においては、無機バインダーＢを十分に硬化させるため、硬化剤を用いることが好ましい。硬化剤としては、ホウ酸亜鉛、酸化亜鉛、硫酸アルミニウムが挙げられ、中でも特に、ホウ酸亜鉛を用いることが好ましい。
本実施形態において、硬化剤は、硬化の機能を十分に発揮する観点から、無機バインダーＢ中において３〜２０質量％が好ましく、５〜１０質量％がより好ましい。
【００２５】
断熱基材は、無機充填材粒子と、発泡性樹脂と、無機充填材粒子及び発泡性樹脂を結着させる無機バインダーＢとを含む構成とすることが好ましい。以下、無機充填材粒子及び発泡性樹脂について詳述する。
【００２６】
（無機充填材粒子）
断熱基材に含まれる無機充填材粒子は、断熱基材の強度と剛性を高めることができれば特に限定されない。ただ、軽量化を図る観点から、軽量な無機発泡粒子であることが好ましい。無機発泡粒子は、無機材料からなり、内部に多数の気泡を有しているため、密度が小さい。パネル部材に無機発泡粒子を用いることにより、パネル部材の更なる軽量化を図ることが可能となる。
【００２７】
無機発泡粒子の内部が中空状であることが好ましい。中空状の無機充填材粒子を用いることにより、充填材粒子を軽量化しつつも、熱伝導性を低下させることができる。そのため、得られるパネル部材は、軽量化と断熱性を両立することが可能となる。
【００２８】
無機発泡粒子は、パーライト、シラスバルーン、焼成バーミキュライト、シリカバルーン（中空シリカ）、エアロゲルからなる群より選ばれる少なくとも一つを用いることができる。エアロゲルは、ゲル中に含まれる溶媒を乾燥により気体に置換した多孔性の物質である。エアロゲルとしては、シリカエアロゲル、カーボンエアロゲル、アルミナエアロゲルなどを用いることができるが、この中でもシリカエアロゲルを好ましく用いることができる。シリカエアロゲルは、断熱性に優れ、低コストであり、他のエアロゲルよりも容易に得ることができる。なお、ゲル中の溶媒が蒸発などにより除去され、空隙を持つ網目構造となったものをキセロゲルということもあるが、本明細書におけるエアロゲルは、キセロゲルを含むものである。
【００２９】
無機充填材粒子の密度は、パネル部材の軽量化（密度：０．５０ｇ／ｃｍ３以下）を図るため、０．１〜０．５ｇ／ｃｍ３のものを用いることが好ましい。
【００３０】
無機充填材粒子の粒子径は特に限定されないが、例えば２０〜６００μｍであることが好ましい。無機充填材粒子の粒子径は、パネル部材の断面を走査型電子顕微鏡で観察することにより測定することができる。
【００３１】
本実施形態において、無機充填材粒子の含有量は、強度及び剛性を高める観点から、断熱基材の全固形分中、０．０２〜０．３ｇ／ｃｍ３が好ましく、０．０４〜０．２ｇ／ｃｍ３がより好ましい。
【００３２】
（発泡性樹脂）
発泡性樹脂は、内部が中空状となっているか、又は内部に多数の気泡を有している。そのため、発泡性樹脂の熱伝導性が低下することから、パネル部材の断熱性を確保することが可能となる。また、発泡性樹脂は内部に気泡を有するか、中空状であるため低密度であり、パネル部材の軽量化に寄与する。
【００３３】
発泡性樹脂として、内部が中空状となっているものとしては、具体的には、外殻を備え、当該外殻の内部に空洞部が形成された中空状粒子を用いることができる。そして、このような中空状粒子は、熱膨張性マイクロカプセルを加熱することにより形成することができる。
【００３４】
熱膨張性マイクロカプセルは、熱可塑性樹脂からなる外殻と、外殻に内包され、かつ、加熱によって気化する低沸点成分とを有する。熱膨張性マイクロカプセルは、加熱によって外殻が軟化すると共に低沸点成分が気化して、外殻を径外方向に押し出すことにより、外殻が膨張する。この結果、加熱前の熱膨張性マイクロカプセルは、外殻の内部に殆ど空洞部を有さないが、加熱後は外殻の内部に大きな空洞部を生じる。熱膨張性マイクロカプセルは、加熱温度が上昇するにつれて、外殻の膨張が始まり、その後、外殻の膨張が進行する。そして、外殻の膨張が限界を超えると、外殻に亀裂や孔が発生して内圧が減少する結果、外殻の収縮を生じる場合がある。なお、外殻が膨張を開始する温度及び外殻が最大に膨張する温度は、熱膨張性マイクロカプセルの外殻及び低沸点成分などを変えることにより、適宜設定することができる。
【００３５】
熱膨張性マイクロカプセルの具体例としては、沸点が低い炭化水素を低沸点成分とし、熱可塑性樹脂を外殻とするものが挙げられる。低沸点の炭化水素としては、ｎ−ブタン、ｉ−ブタン、ペンタン及びネオペンタンからなる群より選ばれる少なくとも一つを用いることができる。熱可塑性樹脂としては、塩化ビニリデン、アクリロニトリル、メチルメタクリレートのようなアクリル酸エステル、又はスチレンのような芳香族ビニル化合物を主成分とする樹脂を用いることができる。
【００３６】
また、発泡性樹脂を形成するために、内部に多数の気泡を有する発泡体を生成する発泡性樹脂前駆体を用いることも可能である。そして、発泡性樹脂を構成する発泡体としては、ポリブチレンテレフタレート、ポリエチレンテレフタレート、ポリウレタン、ポリスチレン、ポリエチレン、ポリプロピレン、エチレン−酢酸ビニル共重合体（ＥＶＡ）、フェノール樹脂、シリコーン樹脂、ユリア樹脂、アクリル樹脂、エチレン−プロピレン−ジエンゴム（ＥＰＤＭ）、ポリアセタール、ポリアミド、ポリカーボネート、変性ポリフェニレンエーテル、ポリサルフォン、ポリエーテルサルフォン、ポリフェニレンサルファイド、ポリエーテルエーテルケトン、ポリイミド、ポリエーテルイミド、フッ素樹脂、液晶ポリマーからなる群より選ばれる少なくとも一つの樹脂からなる発泡体を用いることができる。
【００３７】
本実施形態において、発泡性樹脂の含有量は、低熱伝導性及び軽量化を図る観点から、断熱基材の全固形分中、０．００４〜０．００８ｇ／ｃｍ３が好ましく、０．００４〜０．００６ｇ／ｃｍ３がより好ましい。
【００３８】
無機バインダーＢは、アルカリ金属のケイ酸塩と、親水性官能基を有するシランカップリング剤を少なくとも含み、少なくともアルカリ金属のケイ酸塩が、シランカップリング剤を介して三次元的に架橋されている構成とすることが好ましい。無機バインダーＢとしてアルカリ金属のケイ酸塩を用いる場合において、バインダー成分としての強度が不足する場合、アルカリ金属のケイ酸塩を、親水性基を有するシランカップリング剤を介して三次元的に架橋することにより強度を向上させることができる。以下に、親水性官能基を有するシランカップリング剤について詳述する。
【００３９】
〈親水性官能基を有するシランカップリング剤〉
親水性官能基を有するシランカップリング剤（以下、単に「シランカップリング剤」とも呼ぶ。）は、アルカリ金属のケイ酸塩を架橋するために用いられる。すなわち、本実施形態の断熱基材において、無機バインダーＢを、アルカリ金属のケイ酸塩と、親水性官能基を有するシランカップリング剤を含む構成の場合、アルカリ金属のケイ酸塩は、シランカップリング剤を介して三次元的に架橋されている。そのため、無機バインダーＢが強固に結合しており機械的強度に優れる。なお、本実施形態において、シランカップリング剤が親水性官能基を有するのは、水溶液の形態で用いられるアルカリ金属のケイ酸塩との親和を高めるためである。つまり、アルカリ金属のケイ酸塩の水溶液にシランカップリング剤を溶解させるためである。
【００４０】
親水性官能基を有するシランカップリング剤としては、エポキシシランカップリング剤、アミノシランカップリング剤などが挙げられる。中でも、エポキシシランカップリング剤及びアミノシランカップリング剤のうちの少なくとも一方を含むことが好ましい。
【００４１】
エポキシシランカップリング剤としては、３−グリシドキシプロピルトリメトキシシラン、３−グリシドキシプロピルジメトキシメチルシラン、３−グリシドキシプロピルトリエトキシシラン、２−（３，４−エポキシシクロヘキシル）エチルトリメトキシシラン等を用いることができる。
【００４２】
アミノシランカップリング剤としては、例えば、３−アミノプロピルトリメトキシシラン、３−アミノプロピルトリエトキシシラン、Ｎ−２−（アミノエチル）−３−アミノプロピルメチルジメトキシシラン、Ｎ−２−（アミノエチル）−３−アミノプロピルトリメトキシシランからなる群より選ばれる少なくとも一つを用いることができる。
【００４３】
本実施形態において、シランカップリング剤は、アルカリ金属のケイ酸塩を架橋して強度を向上させる観点から、無機バインダーＢ中において５〜３５質量％が好ましく、１０〜２５質量％がより好ましい。なお、シランカップリング剤は、１種のみを単独で使用してもよいし、２種以上を併用してもよい。
【００４４】
無機バインダーＢは、必要に応じて他の添加物を含有していてもよい。添加物としては、例えば、硬化剤、層状無機充填材、安定化剤、着色剤、増粘剤、反応促進剤などが例示される。こられのうち、硬化剤は上述したので、ここでは層状無機充填材について以下に詳述する。
【００４５】
〈層状無機充填材〉
断熱基材には、強度のさらなる向上、成形収縮抑制、反りの抑制などを目的として層状無機充填材を含有させることが好ましい。すなわち、層状無機充填材を含有することにより、パネル部材の成形前から成形後にかけての収縮の抑制を図ることができる。
層状無機充填材としては、雲母、ガラスフレークなどが挙げられる。雲母は、金雲母、白雲母、黒雲母、合成雲母のいずれも使用することができる。
【００４６】
層状無機充填材の含有量は、成形前後における収縮抑制を図る観点から、無機バインダーＢ中において２０〜６０質量％が好ましく、３０〜５０質量％がより好ましい。
【００４７】
無機バインダーＢは、少なくとも無機充填材粒子を覆っていることが好ましい。また、無機バインダーは、無機充填材粒子の表面の少なくとも一部を覆っていることが好ましく、無機充填材粒子の表面全体を覆っていることが好ましい。無機バインダーＡが無機充填材粒子を覆うことにより、隣接する無機充填材粒子及び発泡性樹脂との結着性を高め、得られる断熱基材の強度をより高めることが可能となる。なお、断熱基材は、複数の無機充填材粒子と無機バインダーＢの前駆体である液状成分とを予め混合した後に加熱して、液状成分を硬化させることにより形成される。そのため、無機充填材粒子の表面全体に液状成分が付着することから、無機バインダーＢは少なくとも無機充填材粒子を覆うことが可能となる。
【００４８】
以上説明した、無機充填材粒子、発泡性樹脂、シランカップリング剤、及び層状無機充填材は、無機バインダーＡに含有させてもよい。
【００４９】
（強化繊維）
断熱基材は、無機充填材粒子及び発泡性樹脂に加えて、強化繊維をさらに含有してもよい。強化繊維は、パネル部材に剛性を付与する。また、無機バインダーＢは、強化繊維の相対的位置を保ち、かつ、強化繊維間の力の伝達に寄与する。そのため、強化繊維を添加することにより、得られるパネル部材の機械的強度及び寸法安定性をさらに高めることが可能となる。
【００５０】
パネル部材に含まれる強化繊維は、繊維長さの平均値が０．１５〜１．０ｍｍであることが好ましい。繊維長さの平均値がこの範囲内であることにより、パネル部材の内部に高分散し、パネル部材の機械的強度を高めることが可能となる。なお、ピリングの生成を抑制してパネル部材の機械的強度をさらに向上させる観点から、繊維長さの平均値は０．３〜１．０ｍｍであることが好ましく、０．３〜０．５ｍｍであることがより好ましい。なお、パネル部材に含まれる強化繊維の繊維径は特に限定されないが、例えば５〜３０μｍであることが好ましい。
【００５１】
本明細書において、繊維長さ及び繊維径は、日本工業規格ＪＩＳ  Ｈ７４０２の規定に沿うものである。つまり、「繊維長さ」は、繊維の投影輪郭形状の外周上の最大２点間距離をいい、「繊維径」は、繊維長さの中点を通り、繊維長さの方向に直角な線が繊維の投影輪郭を横切る長さをいう。繊維長さ及び繊維径は、パネル部材１０の断面を光学顕微鏡又は走査型電子顕微鏡で観察することにより測定することができる。
【００５２】
パネル部材に含まれる強化繊維は特に限定されず、パネル部材の内部に分散して機械的強度を高めることができ、不燃性を低下させないものならば如何なる材料を用いてもよい。当該強化繊維は化学繊維であることが好ましく、無機繊維であることがより好ましい。無機繊維は高い強度と剛性を有しているため、無機繊維を使用することにより、パネル部材の機械的強度、特に曲げ強さをより高めることが可能となる。無機繊維は、ガラス繊維、炭素繊維、アルミナ繊維からなる群より選ばれる少なくとも一つであることが好ましい。なお、本実施形態のパネル部材の効果（特に不燃性）を損なわない範囲で有機繊維を用いてもよい。有機繊維は密度が低いため、パネル部材の機械的強度を高めつつも軽量化を図ることが可能となる。有機繊維としては、ビニロン繊維（ポリビニルアルコール繊維）、レーヨン繊維、ポリエステル繊維、ナイロン繊維、ポリプロピレン繊維からなる群より選ばれる少なくとも一つであることが好ましい。
【００５３】
断熱基材の密度は、パネル部材の軽量化を図る観点から、０．０５〜０．４０ｇ／ｃｍ３であることが好ましく、０．１〜０．３０ｇ／ｃｍ３であることがより好ましい。
【００５４】
本実施形態のパネル部材において、積層材強化の観点から、断熱基材の厚さは、強化層の厚さの１０〜２００倍であることが好ましく、２０〜４０倍であることがより好ましい。
【００５５】
本実施形態のパネル部材の厚さは特に限定されず、用途などにより適宜設定されるが、２ｍｍ以上４０ｍｍ以下であることが好ましい。厚さが２ｍｍ以上であると、パネル部材の強度などの物性が確保されるため好ましい。厚さ４０ｍｍ以下であると、加熱及び加圧することにより、パネル部材の中心部に無機バインダーＢが硬化する熱量が短時間で伝わるため、中心部にまで無機バインダーＢの硬化物を形成することができる。
【００５６】
本実施形態のパネル部材は、高い機械的強度、不燃性及び軽量性に加えて断熱性も兼ね備えているため、既存の壁に設置して断熱リフォームを容易に行うことができる。また、作業現場でパネル部材を自由自在に切断することができ、作業性も向上させることができる。
【００５７】
本実施形態のパネル部材は、その一面又は両面に表面材が設けられてもよい。表面材を設けることにより、パネル部材の強度をさらに高めることができる。表面材は、ボード状、シート状などであってもよい。この場合、パネル部材は、複合材料で構成される複合パネル部材の一部となる。表面材は、成形後のパネル部材に接着されて設けられてもよいし、パネル部材の成形の際に重ねられ、バインダー樹脂により接着されて設けられてもよい。表面材としては、木材、パーティクルボード、繊維板のようなボード状のもの、木材を薄くスライスしてなる突き板、プラスチックや紙からなる化粧シート、防湿シートのようなシート状のもの等を適宜使用することができる。
【００５８】
また、本実施形態のパネル部材の用途は、建物の下地材や内装材に限定されない。例えば、建具パネルや間仕切パネル、カウンターパネルとして用いられてもよく、収納部を区画する各種のパネル、例えば天板や側板、底板、棚板、仕切板等として用いられてもよい。また、当該パネル部材は、他の家具材として用いられてもよい。
【００５９】
＜パネル部材の製造方法＞
上記の通り説明した本実施形態のパネル部材は、以下の本実施形態のパネル部材の製造方法により製造することができる。すなわち、本実施形態のパネル部材の製造方法は、アルカリ金属のケイ酸塩を含有する無機バインダーＢを少なくとも含む組成物からなる断熱基材前駆体を準備する工程を有する。以下、当該工程を「工程Ａ」と呼ぶ。
また、無機バインダーＡを含む液状組成物を、無数の貫通孔を有する不燃シートに含浸させる。そして、液状組成物を硬化することにより、少なくとも１つの強化層前駆体を作製する工程を有する。以下、当該工程を「工程Ｂ」と呼ぶ。
さらに、成形後において断熱基材の少なくとも一方の面に強化層が配置されるように、断熱基材前駆体と強化層前駆体とを型枠に投入し、断熱基材前駆体を硬化する工程を有する。以下、当該工程を「工程Ｃ」と呼ぶ。
【００６０】
本実施形態のパネル部材の製造方法においては、断熱基材と強化層とを積層するに当たり、断熱基材前駆体は硬化前の状態（液体状）で、強化層前駆体は硬化後の状態（固体状）でそれぞれ積層した後、断熱基材前駆体を硬化する。従って、断熱基材と強化層とは、硬化前に液状であった断熱基材の材料（無機バインダーＢ）により接着される。そのため、既述の本実施形態のパネル部材で説明した通り、断熱基材と強化層との界面が混在しない。従って、断熱基材と強化層とは一体化しておらず、熱は断熱基材と強化層との界面で遮断されやすく、得られたパネル部材は断熱性に優れる。また、上述した本実施形態のパネル部材と同様に、械的強度及び不燃性に優れる。
以下、各工程について詳述する。
【００６１】
［工程Ａ］
工程Ａは、アルカリ金属のケイ酸塩を含有する無機バインダーＢを少なくとも含む組成物からなる断熱基材前駆体を準備する工程である。断熱基材は、無機バインダーＢを少なくとも含む組成物からなる断熱基材前駆体を硬化することで形成されるが、本工程では当該断熱基材前駆体、すなわち硬化前の状態の断熱基材を準備する。
【００６２】
断熱基材前駆体を構成する組成物には、アルカリ金属のケイ酸塩を含有する無機バインダーＢを少なくとも含む。それ以外の成分としては、例えば、本実施形態のパネル部材の断熱基材において説明した無機充填材粒子、発泡性樹脂、強化繊維、必要に応じて他の成分を含んでもよい。また、無機バインダーＢには、硬化剤、親水性基を有するシランカップリング剤、層状無機充填材を含んでいてもよい。
【００６３】
断熱基材前駆体を構成する組成物を調製するに当たり、まず無機バインダーＢ液を調製する。すなわち、アルカリ金属のケイ酸塩と、必要に応じて他の成分（例えば、硬化剤、シランカップリング剤、層状無機充填材）を水に溶解し、無機バインダーＢの前駆体である無機バインダーＢ液を調製する。シランカップリング剤を含む無機バインダーＢ液の調製に当たり、アルカリ金属のケイ酸塩水溶液又は必要に応じて添加する層状無機充填材を均一分散させた溶液にシランカップリング剤を添加する。すると、加水分解に伴い、一旦ゲル化が発生するが更に分散を行うとアルコールが消失し液状に戻るため、それまで十分に撹拌を行う。
【００６４】
次いで、必要に応じて、無機充填材粒子と発泡性樹脂とを、得られた無機バインダーＢ液と混合する。各成分を混合する方法は特に限定されず、例えば、無機充填材粒子及び発泡性樹脂に対して無機バインダーＢ液を添加して撹拌混合する方法、又は無機充填材粒子及び発泡性樹脂に対して無機バインダーＢ液をスプレー等で散布する方法が挙げられる。また、無機バインダーＢ液に無機充填材粒子及び発泡性樹脂を含浸する方法なども挙げられる。このような方法により、無機充填材粒子及び発泡性樹脂の表面に無機バインダーＢ液を付着させることが可能となる。無機バインダーＢ液としては、既述のアルカリ金属のケイ酸塩、層状無機充填材と及びシランカップリング剤を含むゾル、コロイド、スラリー、溶液が挙げられる。
【００６５】
［工程Ｂ］
工程Ｂは、無機バインダーＡを含む液状組成物を、無数の貫通孔を有する不燃シートに含浸させ、液状組成物を硬化することにより強化層前駆体を作製する工程である。
無機バインダーＡ及び不燃シートは既述の通りであり、好ましい態様も同様であるからここでは説明を省略する。
【００６６】
無機バインダーＡを含む液状組成物の調製に当たり、まず無機バインダーＡ液を調製する。すなわち、無機バインダーＡと、必要に応じて他の成分（例えば、硬化剤、層状無機充填材）とを水に溶解し、無機バインダーＡの前駆体である無機バインダーＡ液を調製する。
【００６７】
次いで、無機バインダーＡ液を含浸させた不燃シートを乾燥機等にて加熱し水を蒸発させる。これにより、無機バインダーＡ液を硬化させる。シート乾燥の条件、例えばロール・枚様等の乾燥方式、乾燥温度、成形時間などは、シートサイズ、無機バインダーＡ液、強化層前駆体の厚さなどにより適宜設定され得る。
【００６８】
シートの乾燥温度は１２０℃以上２２０℃以下であることが好ましい。成形温度が２２０℃以上では成分の劣化が進行し難いため、パネル部材としての物性が低下し難い。また、成形温度が１２０℃以下であれば、水溶液の水の蒸発速度が低下し難く、硬化が十分となりにくい。
【００６９】
乾燥時間に関しては、例えば１分以上６０分以下の範囲にすることができ、２分以上３０分以下が好ましく、３分以上１５分以下がより好ましい。それにより、良好なシート材（強化層前駆体）を効率よく製造することができる。
【００７０】
以上の工程Ａと工程Ｂの順序は問わない。つまり、工程Ａを実行した後に工程Ｂを実行してもよいし、その逆でもよい。あるいは、工程Ａ及び工程Ｂは、実行する場所を異ならせれば同時に行うこともできる。
【００７１】
［工程Ｃ］
工程Ｃは、成形後において断熱基材の少なくとも一方の面に強化層が配置されるように、断熱基材前駆体と強化層前駆体とを型枠に投入し、断熱基材前駆体を硬化する工程である。すなわち、断熱基材の両面に強化層が配置されるようにするには、図１に示すように、強化層１４、断熱基材１２、強化層１４の順に型枠に投入する。また、断熱基材の一方の面に強化層が配置されるようにするには、断熱基材のいずれか一方の面に強化層が配置されるように、断熱基材前駆体と強化層前駆体とを型枠に投入する。次いで、断熱基材前駆体を硬化する。
【００７２】
次いで、加圧しながら加熱し、断熱基材前駆体中の水を蒸発させる。これにより、断熱基材前駆体を硬化させる。加熱加圧成形の条件、例えば成形圧力、成形温度、成形時間などは、無機バインダーＢ液、パネル部材の厚さなどにより適宜設定され得る。
【００７３】
混合材の加熱加圧成形の条件に関し、成形温度は１２０℃以上２２０℃以下であることが好ましい。成形温度が２２０℃以上では成分の劣化が進行し難いため、パネル部材としての物性が低下し難い。また、成形温度が１２０℃以下であれば、水溶液の水の蒸発速度が低下し難く、硬化が十分となりにくい。
【００７４】
成形圧力に関してはパネル部材の厚さ、密度などにより適宜設定されるが、０．５ＭＰａ以上４ＭＰａ以下であることが好ましい。成形圧力が０．５ＭＰａ以上であれば、十分に圧着することができ、パネル部材の強度を向上させやすい。成形圧力が４ＭＰａ以下であれば、成形圧力が大きすぎず、パネル部材の破壊が起こり難い。なお、本実施形態においては、パネル部材の密度が０．０５〜０．５０ｇ／ｃｍ３でとなるように成形圧力を調節する。
【００７５】
成形時間に関しては、例えば１分以上６０分以下の範囲にすることができ、２分以上３０分以下が好ましく、３分以上１５分以下がより好ましい。それにより、良好なパネル部材を効率よく製造することができる。
【実施例】
【００７６】
以下、実施例により本実施形態を更に詳しく説明するが、本実施形態はこれらに限定されるものではない。
【００７７】
［実施例１〜２］
（１）断熱基材前駆体の準備（工程Ａ）
各実施例・比較例において、表１に示す、無機充填材粒子Ｂと、発泡性樹脂Ｂと、無機バインダーＢ液とを、表１に示す割合（ｇ）で卓上縦型ミキサーを用いて湿式混合することにより断熱基材前駆体を得た。使用した無機充填材粒子Ｂ、発泡性樹脂Ｂ、及び充填材Ｂは以下の通りである。なお、表１に示す各成分の数値は添加量（ｇ）を示す。
・無機充填材粒子Ｂ：パーライト（太平洋マテリアル株式会社製、太平洋パーライトＰ−１（粒度：１．２ｍｍ以下、かさ密度：０．１２ｇ／ｃｍ３、粒密度：０．２９ｇ／ｃｍ３））
・発泡性樹脂Ｂ：マイクロスフィア発泡体（松本油脂製薬株式会社製、マツモトマイクロスフェアー（登録商標）Ｆ−３０）
・雲母（層状無機充填材）：白雲母（株式会社ヤマグチマイカ製、Ａ−２１Ｓ）  
なお、無機バインダーＢは、表１に記載のものを水とともに混合して得た水溶液を用いた。
【００７８】
【表１】
2019148106.tif 000003
【００７９】
（２）強化層前駆体の作製（工程Ｂ）
各実施例・比較例において、表２に示す、無機バインダーＡを、表１に示す割合（ｇ）で卓上縦型ミキサーを用いて湿式混合することにより液状組成物を得た。次に、当該液状組成物を不燃シート（ガラス不織布又はガラスクロス）に塗布含浸させ、１２０℃の乾燥機にて、シートを硬化することにより強化層前駆体を得た。なお、得られた強化層前駆体は、縦３００ｍｍ横３００ｍｍ厚み０．３０ｍｍの略矩形状であり、各例において２枚ずつ得た。表２に示す各成分の数値は添加量（ｇ）を示す。また、無機バインダーＡ液は、表２に記載のものを水とともに混合して得た水溶液を用いた。
【００８０】
（３）パネル部材の完成（工程Ｃ）
型枠の底部に、２枚の強化層前駆体のうちの一方を載置し、強化層前駆体上に断熱基材前駆体を注入し、さらに断熱基材前駆体上に残りの強化層前駆体を載置した。次に、当該液状組成物と不燃シート（ガラス不織布）とを金型（型枠）に投入し、加熱プレス装置を用い、プレス圧力を１ＭＰａ、プレス温度を１８０℃で５分加圧成形することにより強化層前駆体を得た。なお、得られた強化層前駆体は、縦３００ｍｍ横３００ｍｍ厚み１０ｍｍの略矩形状であった。
【００８１】
得られたパネル部材において、断熱基材と強化層との界面を観察したところ、実施例１及び２においては界面がはっきりと視認できた。
【００８２】
［比較例１〜２］
実施例１及び２の工程Ｂにおいて、強化層前駆体を硬化させず、液状のまま用いたこと以外は実施例１及び２と同様にして比較例１及び２のパネル部材を作製した。得られたパネル部材において、断熱基材と強化層との界面を観察したところ、実施例１及び２とは異なり、断熱基材と強化層とが一体化しており、界面が視認できなかった。
【００８３】
［比較例３］
強化層を積層しなかったこと以外は実施例１と同様にしてパネル部材を作製した。つまり、比較例３のパネル部材は実施例１における断熱基材のみである。
【００８４】
［比較例４〜５］
まず、断熱層前駆体の処方を表１に示す処方としたこと以外は実施例１と同様にして断熱層前駆体を調製した。次いで、実施例１の工程Ｃにおいて、強化層の代わりに、比較例４はガラス不織布を、比較例５はガラスクロスを用い、実施例１と同様にしてパネル部材を作製した。
【００８５】
【表２】
2019148106.tif 000004
【００８６】
［評価］
実施例１〜２、比較例１〜５で得られたパネル部材について、以下の評価を行った。
（１）熱伝導率
ヒートフローメーター（ＨＦＭ）により熱伝導率を測定した。評価結果を表３に示す。
（２）曲げ強度
日本工業規格ＪＩＳ  Ａ５９０８（パーティクルボード）に準じて、曲げ強度、曲げ弾性率を測定した。評価結果を表３に示す。
（３）コーンカロリーメーター試験
ＩＳＯ５６６０準拠したコーンカロリーメーターによる２０分試験の発熱性試験・評価方法において最大発熱量を測定した。また、燃焼後（２０分）の状態を目視観察し、裏面のへの貫通の有無を確認し、貫通がなかった場合を「○」とした。以上の結果に基づき、不燃材料であるか否かを判定した。評価結果を表３に示す。
【００８７】
【表３】
2019148106.tif 000005
【００８８】
表３より、実施例１及び２は、比重が小さく、熱伝導率が低く、曲げ強度が強く、コーンカロリーメーター試験で不燃材料との評価が得られた。つまり、高い機械的強度、軽量性、不燃性、及び断熱性のいずれも確保することができた。
これに対して、比較例１及び２は、断熱基材と強化層とがそれらの界面において一体化しており断熱性に劣っていた。また、強化層を積層しなかった比較例３、及び強化層として不燃シートのみを用いた比較例４及び５は曲げ強度において劣っていた。
【符号の説明】
【００８９】
１０  パネル部材
１２  断熱基材
１４  強化層
【図１】
2019148106.tif 000006